FR 2833958 A1 20030627 FR 0116507 A 20011220 Composés organosiliciques utilisables notamment en tant qu'agent de couplage, compositions d'élastomère (s) les contenant et articles en élastomère (s) préparés à partir de telles compositions L'invention concerne de nouveaux composés organosiliciques, leurs procédés de préparation, leur utilisation comme agent de couplage charge blanche-élastomère dans les compositions de caoutchouc comprenant une charge blanche, notamment une matière siliceuse, à titre de charge renforçante. L'invention vise également les compositions de caoutchouc contenant un tel agent de couplage et les articles à base d'une de ces compositions. Les agents de couplage de l'invention sont particulièrement utiles dans la préparation d'articles en élastomères soumis à des contraintes variées telles qu'une variation de température, une variation de sollicitation de fréquence importante en régime dynamique, une contrainte statique importante ou une fatigue en flexion importante en régime dynamique. Des exemples d'articles de ce type sont des bandes de convoyeur, des courroies de transmission de puissance, des tuyaux flexibles, des joints de dilatation, des joints d'appareils électroménagers, des supports jouant le rôle d'extracteurs de vibrations de moteurs soit avec des armatures métalliques, soit avec un fluide hydraulique à l'intérieur de l'élastomère, des câbles, des gaines de câbles, des semelles de chaussures et des galets pour téléphériques. Des compositions d'élastomères appropriées à la préparation de tels articles doivent présenter les propriétés suivantes : - des propriétés rhéologiques marquées par des viscosités les plus faibles possibles pour une grande facilité de mise en oeuvre des mélanges crus préparés, en particulier au niveau des opérations d'extrusion et de calandrage ; - des temps de vulcanisation les plus courts possibles pour atteindre une excellente productivité de l'installation de vulcanisation ; - d'excellentes propriétés de renforcement conférées par une charge, en particulier des valeurs optimales de module d'élasticité en traction, de résistance à la rupture en traction et de résistance à l'abrasion. Pour atteindre un tel objectif, de nombreuses solutions ont été proposées qui se sont essentiellement concentrées sur l'utilisation d'élastomère (s) modifiés avec une charge renforçante. On sait, d'une manière générale, que pour obtenir les propriétés de renforcement optimales conférées par une charge, il convient que cette dernière soit présente dans la matrice élastomère sous une forme finale qui soit à la fois la plus finement divisée possible et répartie de la façon la plus homogène possible. Or, de telles conditions ne peuvent être réalisées que dans la mesure où la charge présente une très bonne aptitude d'une part à s'incorporer dans la matrice lors du mélange avec le (ou les) élastomère (s) et à se désagglomérer, et d'autre part, à se disperser de façon homogène dans la matrice élastomère. De manière connue, le noir de carbone est une charge qui présente de telles aptitudes, mais ce n'est pas le cas en général pour les charges blanches. L'usage de charge blanche renforçante seule, notamment de silice renforçante seule, s'est révélé inapproprié en raison du faible niveau de certaines propriétés de telles compositions et par voie de conséquence de certaines propriétés des articles mettant en oeuvre ces compositions. Pour des raisons d'affinités réciproques, les particules de charge blanche, notamment de silice, ont une fâcheuse tendance, dans la matrice élastomère, à s'agglomérer entre elles. Ces interactions charge/charge ont pour conséquence néfaste de limiter la dispersion de la charge et donc de limiter les propriétés de renforcement à un niveau sensiblement inférieur à celui qu'il serait théoriquement possible d'atteindre si toutes les liaisons (charge blanche-élastomère) susceptibles d'être créées pendant l'opération de mélange, étaient effectivement obtenues. De surcroît, ces interactions tendent aussi à augmenter la viscosité à l'état cru des compositions élastomères, et donc à rendre leur mise en oeuvre plus difficile qu'en présence de noir de carbone. Il est connu de l'homme de l'art qu'il est nécessaire d'utiliser un agent de couplage, encore appelé agent de liaison, qui a pour fonction d'assurer la connexion entre la surface des particules de charge blanche et l'élastomère, tout en facilitant la dispersion de cette charge blanche au sein de la matrice élastomérique. Par agent de couplage (charge blanche-élastomère), on entend de manière connue un agent apte à établir une connexion suffisante, de nature chimique et/ou physique, entre la charge blanche et l'élastomère ; un tel agent de couplage, au moins bifonctionnel, a par exemple comme formule générale simplifiée"Y-B-X", dans laquelle : Y représente un groupe fonctionnel (fonction Y) qui est capable de se lier physiquement et/ou chimiquement à la charge blanche, une telle liaison pouvant être établie, par exemple, entre un atome de silicium de l'agent de couplage et les groupes hydroxyles (OH) de surface de la charge blanche (par exemple les silanol de surface lorsqu'il s'agit de silice) ; - X représente un groupe fonctionnel (fonction X) capable de se lier physiquement et/ou chimiquement à l'élastomère, par exemple par l'intermédiaire d'un atome de soufre ; - B représente un groupe organique divalent permettant de relier Y et X. Les agents de couplage ne doivent en particulier pas être confondus avec de simples agents de recouvrement de charge blanche qui de manière connue peuvent comporter la fonction Y active vis-à-vis de la charge blanche mais sont dépourvus de la fonction X active vis-à-vis de l'élastomère. Des agents de couplage, notamment silice-élastomère, ont été décrits dans un grand nombre de documents, les plus utilisés étant des alkoxysilanes bifonctionnels porteurs d'un groupe trialkoxy à titre de fonction Y et, à titre de fonction X, d'un groupe capable de réagir avec l'élastomère tel que notamment un groupe fonctionnel soufré. Ainsi, il a été proposé dans la demande de brevet FR-A-2 094 859, d'utiliser un mercaptoalkoxysilane pour augmenter l'affinité de la silice avec la matrice élastomère. Il a été mis en évidence et il est aujourd'hui bien connu que les mercaptoalkoxysilanes, et en particulier le y-mercaptopropyltriméthoxysilane, sont susceptibles de procurer d'excellentes propriétés de couplage silice-élastomère, mais que l'utilisation industrielle de ces agents de couplage n'est pas possible en raison de la forte réactivité du groupeSH (fonction X) conduisant très rapidement au cours de la préparation de la composition d'élastomère (s) de type caoutchouc dans un mélangeur interne à des réactions de réticulation pendant le mélangeage, appelées encore"grillage" ("scorching"), à des viscosités élevées, en fin de compte à des compositions quasiment impossibles à travailler et à mettre en oeuvre industriellement. Pour illustrer cette impossibilité d'utiliser industriellement de tels agents de couplage et les compositions de caoutchouc les contenant, on peut citer les documents FR-A-2 206 330, US-A-4 002 594 et US-A-3 873 489. Pour remédier à cet inconvénient, il a été proposé de remplacer ces mercaptoalkoxysilanes par des alkoxysilanes polysulfurés, notamment des polysulfures de bis-trialkoxyl (C1-C4) silylpropyle tels que décrits dans de nombreux brevets ou demandes de brevets (voir par exemple FR-A-2 149 339, FR-A-2 206 330, US-A-3 842 111, US-A-3 873 489, US-A-3 997 581). Parmi ces polysulfures, on citera notamment le tétrasulfure de bis 3-triéthoxysilylpropyle (en abrégé TESPT) qui est généralement considéré aujourd'hui comme le produit apportant, pour des vulcanisas chargés à la silice, le meilleur compromis en terme de sécurité au grillage, de facilité de mise en oeuvre et de pouvoir renforçant, mais dont l'inconvénient connu est d'être fort onéreux et de devoir être utilisé le plus souvent dans des quantités relativement importantes (voir par exemple brevets US-A-5 652 310, US-A-5 684 171, US-A-5 684 172). Or, de manière inattendue, la Demanderesse a découvert lors de ses recherches que des agents de couplage spécifiques peuvent présenter des performances de couplages supérieures à celles des alkoxysilanes polysulfurés, notamment à celles du TESPT, dans les compositions de caoutchouc. Ces agents de couplage sont des composés organosiliciques comportant, par molécule, liés à des atomes de silicium, d'une part au moins un groupe hydroxyle ou un groupe monovalent hydrolysable (noté fonction Y) et d'autre part, et il s'agit là de l'une des caractéristiques essentielles des composés organosiliciques selon la présente invention, au moins un groupe fonctionnel polythiosulfénamide particulier (noté fonction X). Ces agents de couplage ne posent pas par ailleurs les problèmes précités de grillage prématuré et ceux de mise en oeuvre liés à une viscosité trop importante des compositions de caoutchouc à l'état cru, inconvénients posés notamment par les mercaptoalkoxysilanes. PREMIER OBJET DE L'INVENTION En conséquence, un premier objet de l'invention concerne un nouveau composé organosilicique comportant, par molécule, liés à des atomes de silicium, d'une part une fonction Y consistant dans au moins un groupe hydroxyle ou un groupe monovalent hydrolysable, et d'autre part une fonction X capable de réagir avec un élastomère caoutchouc, ledit composé organosilicique étant caractérisé en ce que la fonction X consiste dans au moins un groupe fonctionnel polythiosulfénamide de formule : dans laquelle : ') la valence libre est liée à un atome de silicium du composé organosilicique ; . le symbole R1 représente un radical divalent choisi parmi : un groupe hydrocarboné aliphatique, saturé ou insaturé ; un groupe carbocyclique, saturé, insaturé et/ou aromatique, monocyclique ou polycyclique ; et un groupe présentant une partie hydrocarbonée aliphatique, saturée ou insaturée et une partie carbocyclique telle que définie ci-dessus ; ledit radical divalent étant éventuellement substitué ou interrompu par un atome d'oxygène et/ou un atome d'azote portant 1 à 2 groupes monovalents choisis parmi : un atome d'hydrogène ; un groupe hydrocarboné aliphatique, saturé ou insaturé ; un groupe carbocyclique, saturé, insaturé et/ou aromatique, monocyclique ou polycyclique ; et un groupe présentant une partie hydrocarbonée aliphatique, saturée ou insaturée et une partie carbocyclique telle que définie ci- dessus ; 'x est un nombre entier ou fractionnaire, allant de 2 à 4 ; 'run des substituants de l'atome d'azote, R2 ou R3, représente : un atome d'hydrogène ; un groupe hydrocarboné aliphatique saturé ; un groupe carbocyclique saturé et/ou aromatique, monocyclique ou polycyclique ; ou un groupe présentant une partie hydrocarbonée aliphatique saturée et une partie carbocyclique saturée et/ou aromatique, monocyclique ou polycyclique ; ')'autre substituant de l'atome d'azote, respectivement R3 ou R2, représente : un groupe hydrocarboné aliphatique saturé ayant au moins 3 atomes de carbone ; un groupe carbocyclique saturé et/ou aromatique, monocyclique ou polycyclique ; ou un groupe présentant une partie hydrocarbonée aliphatique saturée comportant un nombre quelconque d'atomes de carbone et une partie carbocyclique saturée et/ou aromatique, monocyclique ou polycyclique ; les substituants R2 et R3 peuvent, en outre, former ensemble et avec l'atome d'azote auquel ils sont liés, un cycle unique ayant de 5 à 7 chaînons, comportant dans le cycle 3 à 6 atomes de carbones, au moins 1 atome d'azote et éventuellement 1 ou 2 double (s) liaison (s) insaturée (s). Dans le présent mémoire, on précisera que le symbole x de la formule (1) est un nombre, entier ou fractionnaire, qui représente le nombre d'atomes de soufre présents dans une molécule du groupe de formule (1). Ce nombre peut être un nombre exact d'atomes de soufre dans le cas où la voie de synthèse du groupe considéré ne peut donner naissance qu'à une seule sorte de groupe polysulfuré. Mais ce nombre peut être la moyenne du nombre d'atomes de soufre par molécule du groupe considéré, dans la mesure où la voie de synthèse choisie donne naissance à un mélange de groupes polysulfures ayant chacun un nombre d'atomes de soufre différent ; dans ce cas, le groupe polythiosulfénamide synthétisé est en fait constitué d'une distribution de polysulfures, allant du disulfure S2 à des polysulfures plus lourds, centrée sur une valeur moyenne en mole (valeur du symbole x) se situant dans le domaine général indiqué (x allant de 2 à 4). Dans ce qui précède, par groupe hydrocarboné aliphatique, on entend un groupe linéaire ou ramifié, de préférence comprenant de 1 à 25 atomes de carbone, éventuellement substitué. Avantageusement, ledit groupe hydrocarboné aliphatique comprend de 1 à 12 atomes de carbone, mieux de 1 à 8 atomes de carbone et mieux encore de 1 à 6 atomes de carbone. A titre de groupe hydrocarboné aliphatique saturé, on peut citer les groupes alkyle, tels que les radicaux méthyle, éthyle, propyle, isopropyl, n-butyle, isobutyle, tbutyle, pentyl, isopentyl, néopentyle, 2-méthylbutyle, 1-éthylpropyle, hexyle, isohexyl, néohexyle, 1-méthylpentyle, 3-méthylpentyle, 1, 1-diméthylbutyle, 1, 3-diméthylbutyle, 2-éthylbutyle, 1-méthyl-1-éthylpropyle, heptyle, 1-méthylhexyle, 1-propylbutyle, 4, 4-diméthylpentyle, octyle, 1-méthylheptyle, 2-éthylhexyle, 5, 5-diméthylhexyle, nonyle, décyle, 1-méthylnonyle, 3, 7-diméthyloctyle et 7, 7-diméthyloctyle. Les groupes hydrocarbonés aliphatiques insaturés comprennent une ou plusieurs insaturations, de préférence une, deux ou trois insaturations de type éthylénique (double liaison) ou/et acétylénique (triple liaison). Des exemples en sont les groupes alcényle ou alcynyle dérivant des groupes alkyle définis ci-dessus par élimination de deux atomes d'hydrogène, ou plus. De manière préférée, les groupes hydrocarbonés aliphatiques insaturés comprennent une seule insaturation. Dans le cadre de l'invention, on entend par groupe carbocyclique, un radical monocyclique ou polycyclique, éventuellement substitué, de préférence en Cg-Cg. De façon avantageuse, il s'agit d'un radical en Cg-Cg, de préférence mono-, bi-ou tricyclique. Lorsque le groupe carbocyclique comprend plus d'un noyau cyclique (cas des carbocycles polycycliques), les noyaux cycliques sont condensés deux à deux. Deux noyaux condensés peuvent être orthocondensés ou péricondensés. Le groupe carbocyclique peut comprendre, sauf indications contraires, une partie saturée et/ou une partie aromatique et/ou une partie insaturée. Des exemples de groupes carbocycliques saturés sont les groupes cycloalkyle. De manière préférée, les groupes cycloalkyle sont en C-ci,, mieux encore en CçC1o'On peut citer notamment les radicaux cyclopentyle, cyclohexyle, cycloheptyle, cyclooctyle, adamantyle ou norbornyle. Le carbocycle insaturé ou toute partie insaturée de type carbocyclique présente une ou plusieurs insaturations éthyléniques, de préférence une, deux ou trois. Il présente avantageusement de 6 à 50 atomes de carbone, mieux encore de 6 à 20, par exemple de 6 à 18. Des exemples de carbocycles insaturés sont les groupes cycloalcényles en C6-C10' Des exemples de radicaux carbocycliques aromatiques sont les groupes (C6-C18) aryles, mieux encore (Cg-C) arytes et notamment phényle, naphtyle, anthryle et phénanthryle. Un groupe présentant à la fois une partie aliphatique hydrocarbonée telle que définie ci-dessus et une partie carbocyclique telle que définie ci-dessus est, par exemple, un groupe arylalkyle tel que benzyle, ou un groupe alkylaryle tel que tolyle. Les substituants des groupes ou parties aliphatiques hydrocarbonés et des groupes ou parties carbocycliques sont, par exemple, des groupes alcoxy dans lesquels la partie alkyle est préférablement telle que définie ci-dessus. Par groupe monovalent hydrolysable dont on a parlé supra à propos de la fonction Y, on entend des groupes tels que, par exemple : les atomes d'halogène, notamment le chlore ; les groupes -O-G1 et -O-CO-G1 où G1 représente : un groupe hydrocarboné aliphatique, saturé ou insaturé, ou un groupe carbocyclique, saturé, insaturé et/ou aromatique, monocyclique ou polycyclique, ou un groupe présentant une partie hydrocarbonée aliphatique, saturée ou insaturée et une partie carbocyclique telle que définie ci-dessus, G1 pouvant être éventuellement halogéné et/ou substitué par un ou plusieurs alcoxy ; les groupes -O-N=CG5G6 dans lesquels G5 et G6 prennent indépendamment l'une quelconque des significations données ci-dessus pour G', G5 et G6 pouvant être halogénés ou/et éventuellement substitués par un ou plusieurs alcoxy ; les groupes-0-NGG dans) esque) s G et G sont te) s que définis ci-dessus. Avantageusement, pareil groupe monovalent hydrolysable est un radical : alcoxy, linéaire ou ramifié, en Cri-c éventue) ! ement haiogéné et/ou éventue) ! ement substitué par un ou plusieurs (C1-C8) alcoxy ; acyloxy en C2-C9 éventuellement halogéné ou éventuellement substitué par un ou plusieurs (C1-C8) alcoxy ; cycloalkyloxy en C5-C10 ; ou aryloxy en CS-C1s'A titre d'exemple, le groupe hydrolysable est méthoxy, éthoxy, n-propoxy, isopropoxy, n-butoxy, méthoxyméthoxy, éthoxyéthoxy, méthoxyéthyoxy, sschloropropoxy ou ss-chloroéthoxy ou bien encore acétoxy. Comme cycles uniques que peuvent former ensemble les substituants R2 et R3 de l'atome d'azote présent dans la formule (1), on citera par exemple les cycles suivants où la valence libre portée par un atome d'azote est liée au groupe Sx : le pyrrole, l'imidazole, le pyrazole, la pyrrolidine, la t12-pyrroline, l'imidazolidine, la L'12-imidazoline, la pyrazolidine, la t13-pyrazoline, la pipéridine ; des exemples préférés sont : le pyrrole, l'imidazole et le pyrazol. Selon un mode particulièrement adapté de réalisation de l'invention, le groupe polythiosulfénamide répond à la formule (1) dans laquelle : . R1 représente : une chaîne alkylène en C1-C8 ; un groupe cycloalkylène saturé en Cg-C ; un groupe arylène en Cg-Cg ; ou un groupe divalent constitué d'une combinaison d'au moins deux de ces radicaux ; 'x est un nombre, entier ou fractionnaire, allant de 2 à 4 ; # R2 (ou R3) représente : un atome d'hydrogène ; un radical alkyle, linéaire ou ramifié, en C1-CS ; un radical cycloalkyle en C5-C10 ; un radical aryle en C6-C18 ; ou un radical (C6-C18)aryl-(C1-C8)alkyle ; # R3 (ou R2) représente : un radical alkyle, linéaire ou ramifié, en Cs-Cg ; un radical cycloalkyle en C5-C10, un radical aryle en Ce-Cis, ou un radical (C6-C18)aryl-(C1- Cs) alkyle, # R2 et R3 peuvent, en outre, former ensemble et avec l'atome auquel ils sont liés, un cycle unique choisi parmi le pyrrole, l'imidazole et le pyrazole. Selon un mode plus particulièrement adapté de réalisation de l'invention, le groupe polythiosulfénamide répond à la formule (1) dans laquelle : . R1 représente : une chaîne alkylène en C1-C8 ; un groupe cycloalkylène saturé en C5-C10 ; un groupe arylène en C6-C18 ; ou un groupe divalent constitué d'une combinaison d'au moins deux de ces radicaux ; 'x est un nombre, entier ou fractionnaire, allant de 2 à 4 ; # R2 (ou R3) représente chacun : un atome d'hydrogène ; un radical alkyle, linéaire ou ramifié, en C1-C8 ; un radical cycloalkyle en C5-C10 ; ou un radical (Cg-Cary)- (C-Cg) a) ky ! e ; 'R (ou R2) représente : un radical alkyle, linéaire ou ramifié, en Cg-Cg ; un radical cycloalkyle en Cs-Cio ; ou un radical (Ce-Ci2) aryl- (Ci-C8) alkyle. Selon un mode encore plus particulièrement adapté de réalisation de l'invention, le groupe polythiosulfénamide répond à la formule (1) dans laquelle : . R1 représente une chaîne alkylène en C1-C8 ; x est un nombre, entier ou fractionnaire, allant de 2 à 3 ; # le symbole R2 (ou R3) est choisi dans le groupe formé par l'hydrogène, les radicaux méthyle, éthyle, propyle, isopropyle, n-butyle, isobutyle, t-butyle, pentyle, hexyle, cyclohexyle, et benzyle ; le symbole R3 (ou R2) est choisi dans le groupe formé par les radicaux propyle, isopropyl, n-butyle, isobutyle, t-butyle, pentyle, hexyle, cyclohexyle et benzyl. Selon un mode tout spécialement adapté de réalisation de l'invention, le groupe polythiosulfénamide répond à la formule (1) dans laquelle : ') le symbole R1 est choisi dans le groupe formé par les radicaux divalents méthylène, éthylène et propylène ; . x est un nombre égal à 2 ; ') le symbole R2 (ou R3) est choisi dans le groupe formé par l'hydrogène, les radicaux méthyle, éthyle, propyle, isopropyle, cyclohexyle et benzyle ; ') le symbole R3 (ou R2) est choisi dans le groupe formé par les radicaux propyle, isopropyle, cyclohexyle et benzyle. Les composés organosiliciques considérés dans la présente invention consistent notamment dans un silane et/ou dans un polyorganosiloxane polyfonctionnel. L'homme de métier comprendra que, par l'expression"silane polyfonctionnel", on entend définir un silane porteur d'une part d'une fonction Y consistant dans un, deux ou trois groupe (s) hydroxyle (s) ou groupe (s) monovalent (s) hydrolysable (s) relié (s) à un atome de silicium, et d'autre part d'une fonction X consistant dans un groupe po) ythiosu) fénamide S-NRR qui est relié à l'atome de silicium de la fonction Y par le groupe divalent de liaison R1. L'homme de métier comprendra aussi que, par l'expression"polyorganosiloxane polyfonctionnel", on entend définir un polyorganosiloxane porteur, dans la chaîne et/ou en bout (s) de chaîne, à titre de fonction Y, d'au moins un motif siloxyle équipé d'un, deux ou trois groupe (s) OH ou groupe (s) monovalent (s) hydrolysable (s), et, à titre de fonction X, d'au moins un motif siloxyle équipé d'un groupe polythiosulfénamide Rx-NR2R3. Sans que cette variante de réalisation de l'invention soit limitative, un groupe préféré de composés organosiliciques selon l'invention est constitué des silanes polyfonctionnels répondant à la formule générale (silanes dits SPF1) : dans laquelle : 'b représente un nombre choisi parmi 1,2 et 3 ; # les symboles G', identiques ou différents, représentent chacun : un groupe hydrocarboné aliphatique, saturé ou insaturé ; un groupe carbocyclique, saturé, insaturé et/ou aromatique, monocyclique ou polycyclique ; ou un groupe présentant une partie hydrocarbonée aliphatique, saturée ou insaturée et une partie carbocyclique telle que définie ci-dessus ; 2 . les symboles G2, identiques ou différents, représentent chacun : un groupe hydroxyle ou un groupe monovalent hydrolysable ; # R1, x, R2 et R3 prennent les définitions générales données ci-avant à propos de la formule (1). Parmi les silanes polyfonctionnels préférés, ceux qui conviennent particulièrement bien, sont les silanes polyfonctionnels de formule (II) dans laquelle (silanes dits SPF2) : # R1, x, R2 et R3 prennent les définitions spécifiques données supra dans le "mode particulièrement adapté de réalisation de l'invention" ; 'b représente un nombre choisi parmi 1,2 et 3 ; ') les symboles G', identiques ou différents, représentent chacun : un radical alkyle, linéaire ou ramifié, en Ci-c8 ; un radical cycloalkyle en Cl-cl ou un radical aryle en c6-cl8 ; C6-C1a ; # les symboles G2, identiques ou différents, représentent chacun : un radical alkoxy, linéaire ou ramifié, en C1-C8, éventuellement substitué par un ou plusieurs (C1-Cs) alkoxy. Parmi les silanes polyfonctionnels préférés, ceux qui conviennent plus particulièrement bien, sont les silanes polyfonctionnels de formule (II) dans laquelle (silanes dits SPF3) : . R1, x, R2 et R3 prennent les définitions spécifiques données supra dans le "mode plus particulièrement adapté de réalisation de l'invention" ; 'b représente un nombre choisi parmi 1,2 et 3 ; 'Les symboles G', identiques ou différents, représentent chacun : un radical alkyle, linéaire ou ramifié, en C1-Ca ; un radical cycloalkyle en C5-C10 ou un radical aryle en C6-18 2 . les symboles G2, identiques ou différents, représentent chacun : un radical alkoxy, linéaire ou ramifié, en Ci-c8, éventuellement substitué par un ou plusieurs (C1-Cs) alkoxy. Parmi les silanes préférés, ceux qui conviennent encore plus particulièrement bien, sont les silanes polyfonctionnels de formule (II) dans laquelle (silanes dits SPF4) : . R1, x, R2 et R3 prennent les définitions spécifiques données supra dans le "mode encore plus particulièrement adapté de réalisation de l'invention" ; . b représente un nombre choisi parmi 1, 2 et 3 ; ' les symboles G', identiques ou différents, sont choisis dans le groupe formé par les radicaux méthyle, éthyle, propyle, isopropyl, cyclohexyle et phényle ; 2 . les symboles G2, identiques ou différents, sont choisis dans le groupe formé par les radicaux méthoxy, éthoxy, n-propoxy, isoproxy, méthoxyméthoxy, éthoxyéthoxy et méthoxyéthoxy. Parmi les silanes préférés, ceux qui conviennent tout spécialement bien, sont les silanes polyfonctionnels de formule (II) dans laquelle (silanes dits SPF5) : . R1, x, R2 et R3 prennent les définitions spécifiques données supra dans le "mode tout spécialement adapté de réalisation de l'invention" ; 'b représente un nombre égal à 3 ; 2 ') les symboles G2, identiques, sont choisis dans le groupe formé par les radicaux méthoxy, éthoxy, n-propoxy et isopropoxy. Comme silanes qui conviennent tout spécialement bien, on citera par exemple : * la N- (3-triméthoxysilylpropyldisulfanyl) -bis (isopropyl) amine a la N- (3-triéthoxysilylpropyldisulfanyl)-bis (isopropyl) amine ' la N- (3-triméthoxysilylpropyldisullfanyl) cyclohexylamine 1. 'la N-méthyl-N- (3-triéthoxysilylpropyldislfanyl) cyclohexylamine ') la N- (3-triéthoxysilylpropyldisulfanyl) benzylamine ') la N-méthyl-N-3'-triméthoxysilylpropyldisulfanyl-benzylamine Comme autres silanes qui convienne tout spécialement bien, on citera les composés : la N- (3-méth oxyd i méthyls ilyl pro pyldisu lfa nyl)-bis (isopropyl) am in e, la N- (3-d i méth oxyméthylsilyl pro pyldisu lfanyl)-bis (isopropyl) amine, la N- (3-éthoxydiméthylsilylpropyldisulfanyl)-bis (isopropyl) amine, la N- (3-diéthoxyméthylsilylpropyldisulfanyl)-bis (isopropyl) amine, la N- (3-méthoxydiméthylsilylpropyldisullfanyl) cyclohexylamine, la N- (3-diméthoxyméthylsilylpropyldisullfanyl) cyclohexylamine, la la N-méthyl-N- (3-éthoxydiméthylsilylpropyldislfanyl) cyclohexylami ne, la N-m éthyl-N- (3-d iéthoxyméthylsil yl pro pyld i s lfa nyi) cycl o hexyla mine, la N- (3-éthoxydiméthylsilylpropyldisulfanyl) benzylamine, la N- (3-diéthoxyméthylsilylpropyldisulfanyl) benzylamine, la la N-méthyl-N-3'-méthoxydi méthylsilyl propyldisulfanyl-benzylam ine, la a N-méthyl-N-3'-diméthoxyméthylsilylpropyldisulfanyl-benzylamine. SECOND OBJET DE L'INVENTION Les composés organosiliciques de l'invention peuvent être préparés, et ceci constitue le second objet de la présente invention, par mise en oeuvre de l'une des méthodes suivantes ou de méthodes apparentées. Méthode A Les silanes polyfonctionnels de formule (II) où x = 2 peuvent être obtenus par réaction d'un halogénure de disulfure de formule : dans laquelle G2, G1, b et R1 sont tels que définis ci-dessus et Hal représente un atome d'halogène, de préférence un atome de chlore, sur l'amine appropriée de formule : dans laquelle R2 et R3 sont tels que définis ci-dessus, en présence d'une base, de préférence une base organique. Dans le cadre de l'invention, par atome d'halogène on entend un atome de brome, chlore, fluor ou iode. Des bases appropriées sont, par exemple, la N-méthylmorpholine, la triéthylamine, la tributylamin, la diisopropyléthylamine, la dicyclohexylamine, la Nméthylpipéridine, la pyridine, la 4- (1-pyrrolidinyl) pyridine, la picoline, la 4- (N, Ndiméthylamino) pyridine, la 2, 6-di-t-butyl-4-méthylpyridine, la quinoléine, la N, Ndiméthylaniline, la N, N-diéthylaniline, le 1, 8-diazabicyclo[5. 4. 0]-undec-7-ène (DBU), le 1, 5-diazabicyclo[4. 3. 0]-non-5-ène (DBN) et le 1, 4-diazabicyclo [2. 2. 2]-octane (DABCO ou triéthylènediamine). La réaction est préférablement mise en oeuvre dans un solvant aprotique polaire tel qu'un éther et, par exemple, l'éther de diéthyle, l'éther de diisopropyl, le tétrahydrofuranne, le dioxanne, le diméthoxyéthane ou l'éther diméthylique de diéthylèneglycol. L'éther de diéthyle est préféré. La température réactionnelle est fonction de la réactivité des molécules en présence et de la force de la base utilisée. Cette température varie généralement entre- 780C et la température ambiante (15 à 25 C). De façon avantageuse, une température comprise entre-78 C et-50 C convient bien. Puis, il est souhaitable de laisser le milieu revenir à température ambiante. Lorsque l'amine (IV) est une amine secondaire (R2 et R3 sont distincts de H), la réaction est stoechiométrique. Dans ce cas, le rapport molaire de l'amine (IV) à l'halogénure de disulfure (III) est compris entre 1 et 2, mieux encore entre 1 et 1,5. Lorsque l'amine (IV) est primaire (R2 ou R3 est H), alors la quantité mise en jeu dépend de la nature du produit réactionnel visé. En vue d'obtenir un composé de formule (II) dans lequel R2 ou R3 représente H, l'amine (IV) sera en excès dans le milieu réactionnel. Le rapport molaire (IV)/(III) varie généralement entre 1 et 3, ce rapport étant généralement le plus proche de 1, par exemple choisi entre 1 et 1,2. Méthode B Les silanes polyfonctionnels de formule (II) où x = 2 peuvent être obtenus par ailleurs par réaction d'un disulfure de formule : dans laquelle G2, G1, b, et R1 sont tels que définis ci-dessus et J représente le groupe succinimido ou phtalimido éventuellement substitué, sur l'amine (IV) définie ci-dessus, en présence d'une base, de préférence une base organique. Les substituants des groupes phtalimido et succinimido sont des substituants organiques compatibles avec la réaction mise en jeu, c'est-à-dire non réactifs dans les conditions opératoires mises en oeuvre. Les bases utilisables sont celles définies ci-dessus pour la méthode A. De façon avantageuse, la réaction est mise en oeuvre dans un solvant polaire aprotique et, de préférence, un hydrocarbure halogéné aliphatique (tel que par exemple le chlorure de méthylène ou le tétrachlorure de carbone) ou un hydrocarbure aromatique éventuellement halogéné (tel que par exemple un benzène ou un toluène éventuellement halogéné). De préférence, le solvant est CECI4. La température réactionnelle est préférablement comprise entre-10 C et 1000 C, de préférence entre 100C et 50 C. Les quantités respectives des composés (IV) et (V) mises en présence dépendent du type de composé de formule (II) visé, tout comme dans le cas précédent (méthode A). On se rapportera donc à la méthode A pour la détermination des quantités molaires de (IV), (V) et de base à faire réagir. Méthode C Les silanes de formule (II) où x = 2 peuvent être obtenus par ailleurs par réaction d'un aminosulfure de formule : dans laquelleR2,R3 et J sont tels que définis ci-dessus, avec un thiol de formule : dans laquelle G2, G1, b et R1 sont tels que définis ci-dessus, en présence d'une base, la base étant préférablement telle que définie ci-dessus. Pour cette réaction, la température réactionnelle varie avantageusement entre 10 et 40 C, plus préférablement entre 15 et 30 C, par exemple entre 18 et 25 C. La réaction du composé (VII) sur le composé (VI) est généralement mise en oeuvre dans un solvant aprotique polaire tel que défini dans le cas de la méthode B. De préférence, le solvant est le benzène ou le toluène. La réaction du composé (VI) avec le composé (VII) est une réaction stoechiométrique. On préfère opérer en présence d'un léger excès du composé (VI). Ainsi, le rapport molaire de (VI) à (VII) sera généralement compris entre 1 et 1,5, mieux encore 1 et 1,3. Cette variante peut être mise en oeuvre par exemple pour la préparation des silanes de formule (II) dans lesquels R2 ou R3 est distinct d'un atome d'hydrogène. Les composés de formule (III) peuvent être préparés par réaction de dichlorure de soufre (SCI2) sur un mercaptosilane approprié de formule (VII) tel que défini ci-dessus, en présence d'une base organique, et préférablement en présence de triéthylamine. Cette réaction est par exemple mise en oeuvre dans un éther à une température de-78 à-50 C. Les bases organiques et les éthers sont généralement tels que définis ci-dessus. Les amines (IV) sont commerciales, ou facilement préparées à partir de produits commerciaux. Les composés de formule (V) sont facilement préparés par réaction d'un thiol de formule (VII) tel que défini ci-dessus sur l'halogénure de formule : où J et Hal sont tels que définis ci-dessus. Cette réaction est préférablement mise en oeuvre en présence d'une base, notamment une base organique, à une température de 10 à 50 C, par exemple de 15 à 30 C, notamment entre 18 et 25 C, dans un solvant aprotique polaire généralement tel que défini à la méthode B. De préférence, le solvant est le tétrachlorure de carbone, la base est la triéthylamine et la température est la température ambiante. Cette réaction est stoechiométrique. Néanmoins, il est souhaitable d'opérer en présence d'un défaut de thiol (VII). Ainsi, le rapport molaire du composé J-S-Hal au composé (VII) est-il avantageusement compris entre 1 et 1,5, mieux encore entre 1 et 1,3. Les composés de formule (VI) sont facilement obtenus par réaction d'une amine (IV) sur l'halogénure de formule : où J et Hal sont tels que définis ci-dessus, en présence d'une base organique. Cette réaction est préférablement mise en oeuvre dans un solvant de type hydrocarbure halogéné (et notamment le tétrachlorure de carbone) à une température généralement comprise entre 10 et 50 C, de préférence entre 15 et 30 C, par exemple entre 18 et 25 C (température ambiante). A titre de base organique, on optera pour l'une quelconque des bases définies ci-dessus et, par exemple, pour la triéthylamine. En variante, il est possible d'utiliser le réactif (IV) comme base. Dans ce cas de figure, on utilisera au moins deux équivalents d'amine (IV) pour 1 équivalent de l'halogénure (VIII). Les thiols de formule (VII) sont commerciaux ou facilement préparés à partir de composés commerciaux. Le schéma 1 ci-dessous illustre une voie de synthèse du composé (VIII) : Schéma 1 Dans ce schéma, J et Hal sont tels que définis ci-dessus et M représente un métal alcalin, de préférence Na ou K. Le composé (IX) commercial est transformé en sel de métal alcalin par action d'une base inorganique appropriée, M-OH où M est un métal alcalin, de type hydroxyde de métal alcalin dans un alcool inférieur en C1-C4 tel que le méthanol ou l'éthanol. Cette réaction a généralement lieu à une température de 15 à 25 C. Le sel résultant de formule (X) est mis à réagir avec S2CI2 pour conduire au composé (XI). Les conditions réactionnelles avantageuses pour cette réaction sont un solvant aprotique polaire du type d'un hydrocarbure aliphatique halogéné (par exemple : CH2CI2, CCI4) et une température comprise entre-20 C et 10 C. Puis, l'action de Hal-Hal sur le composé (XI) conduit au composé (VIII) attendu. Dans cette dernière étape, on opère préférablement dans un solvant aprotique polaire de type hydrocarbure aliphatique ou aromatique halogéné (tel que par exemple le chloroforme, le dichlorométhane ou le chlorobenzène) à une température comprise entre 15 C et la température de reflux du solvant ou davantage, de préférence entre 400 et 80 C, par exemple entre 50 et 70 C. Selon un mode de réalisation préféré, Hal représente le chlore, auquel cas HalHal est introduit sous forme gazeuse dans le milieu réactionnel. Méthode D Les silanes polyfonctionnels de formule (II) où x = 3 peuvent être obtenus en enchaînant les étapes suivantes : (1) réaction du thiol de formule (VII) avec S2 (Hal) 2 où Hal représente un atome d'halogène, et, de préférence de chlore, en présence d'une base, de préférence une base organique, pour donner : Cette réaction est par exemple mise en oeuvre dans un éther à une température de-78 à - 500 C. Les bases organiques et les éthers sont généralement tels que définis ci-dessus dans la méthode A ; et (2) réaction du composé (XII) sur l'amine appropriée de formule (IV) en présence d'une base, de préférence une base organique ; pour plus de détails, on pourra se reporter au mode opératoire décrit supra à propos de la conduite de la méthode A. Méthode E Les silanes polyfonctionnels de formule (II) où x = 4 peuvent être obtenus en enchaînant les étapes suivantes : (1) réaction de l'halogénure de disulfure de formule (III) ou de l'halogénure de trisulfure de formule (XII) avec la quantité requise de soufre élémentaire [apport de 2 atomes de soufre dans le cas du composé (III) ou apport de 1 atome de soufre dans le cas du composé (XII)], en opérant à une température allant de 700C à 170 C, en présence éventuellement d'un solvant aromatique, pour donner le composé de formule : (2) réaction du composé de formule (XIII) sur l'amine appropriée de formule (IV) en présence d'une base, de préférence une base organique ; pour plus de détails, on pourra se reporter au mode opératoire décrit supra à propos de la conduite de la méthode A. TROISIEME OBJET DE L'INVENTION Selon un autre de ses objets, la présente invention concerne l'utilisation d'une quantité efficace d'au moins un composé organosilicique porteur de groupe (s) de formule (1) à fonction polythiosulfénamide, comme agent de couplage charge blanche-élastomère dans les compositions comprenant au moins un élastomère diénique et une charge blanche à titre de charge renforçante, lesdites compositions étant destinées à la fabrication d'articles en élastomère (s) diénique (s). Comme agents de couplage qui sont particulièrement adaptés à l'utilisation visée, on citera les composés organosiliciques porteurs chacun de groupe (s) polythiosulfénamide de formule (1) ayant la signification donnée supra dans le cadre du "mode particulièrement adapté de réalisation de l'invention". Comme agents de couplage qui sont plus particulièrement adaptés à l'utilisation visée, on citera les composés organosiliciques porteurs chacun de groupe (s) polythiosulfénamide de formule (1) ayant la signification donnée supra dans le cadre du " mode plus particulièrement adapté de réalisation de l'invention". Comme agent de couplage qui sont encore plus particulièrement adaptés à l'utilisation visée on citera les composés organosiliciques porteurs chacun de groupe (s) polythiosulfénamide de formule (1) ayant la signification donnée supra dans le cadre du "mode encore plus particulièrement adapté de réalisation de l'invention". Comme agents de couplage qui sont tout spécialement adaptés à l'utilisation visée, on citera les composés organosiliciques porteurs chacun de groupe (s) polythiosulfénamide de formule (1) ayant la signification donnée supra dans le cadre du "mode tout spécialement adapté de réalisation de l'invention". Les agents de couplage qui sont préférentiellement utilisés consistent dans les silanes polyfonctionnels répondant à la formule (II) donnée ci-avant pour les silanes SPF1. Comme agents de couplage de ce type qui conviennent particulièrement bien, on citera les silanes polyfonctionnels répondant à la formule (II) ayant la signification donnée supra pour les silanes SPF2. Comme agents de couplage de ce type qui conviennent plus particulièrement bien, on citera les silanes polyfonctionnels répondant à la formule (II) ayant la signification donnée supra pour les silanes SPF3. Comme agents de couplage de ce type qui conviennent encore plus particulièrement bien, on citera les silanes polyfonctionnels répondant à la formule (II) ayant la signification donnée supra pour les silanes SPF4. Comme agents de couplage de ce type qui conviennent tout spécialement bien, on citera les silanes polyfonctionnels répondant à la formule (II) ayant la signification donnée supra pour les silanes SPF5. QUATRIEME OBJET DE L'INVENTION Dans le cadre de cette application agent de couplage, la présente invention concerne encore, dans un quatrième objet, les compositions d'élastomère (s) diénique (s) comprenant une charge blanche renforçante obtenues grâce à l'emploi d'une quantité efficace (i) d'au moins un composé organosilicique porteur de groupe (s) de formule (1), à fonction polythiosulfénamide, ou (2i), en particulier, d'au moins un silane polyfonctionnel répondant à la formule (II). Plus précisément, ces compositions comprennent (les parties sont données en poids) : 'pour 100 parties d'élastomère (s) diénique (s), * 10 à 200 parties de charge blanche renforçante, de préférence 20 à 150 et plus préférentiellement encore 30 à 100 parties, * 1 à 20 parties, de préférence 2 à 20 parties et plus préférentiellement encore 2 à 12 parties d'agent (s) de couplage. De manière avantageuse, la quantité d'agent (s) de couplage, choisie dans les zones générales et préférentielles précitées, est déterminée de manière à ce qu'elle représente de 0,5 % à 20 %, de préférence de 1 % à 15 %, et plus préférentiellement de 1 % à 12 % par rapport au poids de la charge blanche renforçante. L'homme de métier comprendra que l'agent de couplage pourrait être préalablement greffé sur la charge blanche renforçante (via sa fonction Y), la charge blanche ainsi"précouplée"pouvant ensuite être liée à l'élastomère diénique par l'intermédiaire de la fonction libre X. Dans le présent mémoire, on entend définir par l'expression "charge blanche renforçante", une charge"blanche" (c'est à dire inorganique ou minérale), parfois appelée charge"claire", capable de renforcer à elle seule, sans autre moyen que celui d'un agent de couplage, une composition d'élastomère (s) de type caoutchouc, naturel (s) ou synthétique (s). L'état physique sous lequel se présente la charge blanche renforçante est indifférent, c'est-à-dire que ladite charge peut se présenter sous forme de poudre, de microperles, de granulés ou de billes. De manière préférentielle, la charge blanche renforçante consiste dans la silice, l'alumine ou un mélange de ces deux espèces. De manière plus préférentielle, la charge blanche renforçante consiste dans la silice, prise seule ou en mélange avec de l'alumine. A titre de silice susceptible d'être mise en oeuvre dans l'invention conviennent toutes les silices précipitées ou pyrogénées connues de l'homme de l'art présentant une surface spécifique BET à 450 m2/g. On préfère les silices de précipitation, celles-ci pouvant être classiques ou hautement dispersible. Par silice hautement dispersible, on entend toute silice ayant une aptitude à la désagglomération et à la dispersion dans une matrice polymérique très importante observable par microscopie électronique ou optique, sur coupes fines. Comme exemples non limitatifs de silices hautement dispersible on peut citer celles ayant une surface spécifique CTAB égale ou inférieure à 450 m2/g, allant de préférence de 30 à 400 m2/g, et particulièrement celles décrites dans le brevet US-A-5 403 570 et les demandes de brevets WO-A-95/09127 et WO-A-95/09128 dont le contenu est incorporé ici. Comme exemples non limitatifs de telles silices hautement dispersible préférentielles, on peut citer la silice Perkasil KS 430 de la société AKZO, la silice BV3380 de la société DEGUSSA, les silices Zeosil 1165 MP et 1115 MP de la société RHODIA, la silice Hi-Sil 2000 de la société PPG, les silices Zeopol 8741 ou 8745 de la société HUBER. Conviennent aussi les silices précipitées traitées telles que par exemple les silices "dopées" à l'aluminium décrite dans la demande de brevet EP-A-0 735 088 dont le contenu est également incorporé ici. A titre plus préférentiel, conviennent bien les silices de précipitation ayant : - une surface spécifique CTAB allant de 100 à 240 r7g, de préférence de 100 à 180 m2/g, - une surface spécifique BET allant de 100 à 250mug, de préférence de 100 à 190 mug, - une prise d'huile DOP inférieure à 300ml/100 g, de préférence allant de 200 à 295 ml/100 g, - un rapport spécifique BET/surface spécifique CTAB allant de 1,0 à 1,6. Bien entendu, par silice, on entend également des coupages de différentes silices. La surface spécifique CTAB est déterminée selon la méthode NFT 45007 de novembre 1987. La surface spécifique BET est déterminée selon la méthode de BRUNAUER, EMMETT, TELLER décrite dans"The Journal of the American Chemical Society, vol. 60, page 309 (1938)"correspondant à la norme NFT 45007 de novembre 1987. La prise d'huile DOP est déterminée selon la norme NFT 30-022 (mars 1953) en mettant en oeuvre le dioctylphtalate. A titre d'alumine renforçante, on utilise avantageusement une alumine hautement dispersible ayant : une surface spécifique BET allant de 30 à 400 m2/g, de préférence de 60 à 250 m2/g, - une taille moyenne de particules au plus égale à 500 nm, de préférence au plus égale à 200 nm, et un taux élevé de fonctions réactives de surface AI-OH, telle que décrite dans le document EP-A-0 810 258. Comme exemples non limitatifs de pareilles alumines renforçantes, on citera notamment les alumines A125, CR125, D65CR de la société BAÏKOWSKt. Par élastomères diéniques susceptibles d'être mis en oeuvre pour les compositions conformes au quatrième objet de l'invention, on entend plus précisément : (1) les homopolymères obtenus par polymérisation d'un monomère diène conjugué ayant de 4 à 22 atomes de carbone, comme par exemple : le butadiène-1,3, le méthyl-2 butadiène-1, 3, le diméthyl-2, 3 butadiène-1, 3, le diéthyl-2, 3 butadiène-1, 3, le méthyl-2 éthyl-3 butadiène-1,3, le chloro-2 butadiène-1,3, le méthyl-2 isopropyl-3 butadiène-1,3, le phényl-1 butadiène-1,3, le pentadiène-1,3, l'hexadiène-2, 4 ; (2) les copolymères obtenus par copolymérisation d'au moins deux des diènes conjugués précités entre eux ou par copolymérisation d'un ou plusieurs des diènes conjugués précités avec un ou plusieurs monomères insaturés éthyléniquement choisis parmi : - les monomères vinyles aromatiques ayant de 8 à 20 atomes de carbone, comme par exemple : le styrène,l'ortho-, méta-ou paraméthylstyrène, le mélange commercial"vinyl-toluène", le paratertiobutylstyrène, les méthoxystyrènes, les chlorostyrènes, le vinylmésitylène, le divinylbenzène, le vinylnaphtalène ; - les monomères nitriles vinyliques ayant de 3 à 12 atomes de carbone, comme par exemple l'acrylonitrile, le méthacrylonitrile ; - les monomères esters acryliques dérivés de l'acide acrylique ou de l'acide méthacrylique avec des alcanols ayant de 1 à 12 atomes de carbone, comme par exemple l'acrylate de méthyle, l'acrylate d'éthyle, l'acrylate de propyle, l'acrylate de nbutyle, l'acrylate d'isobutyle, l'acrylate d'éthyl-2 hexyle, le méthacrylate de méthyle, le méthacrylate d'éthyle, le méthacrylate de n-butyle, le méthacrylate d'isobutyle ; les copolymères peuvent contenir entre 99 % et 20 % en poids d'unités diéniques et entre 1 % et 80 % en poids d'unités vinyles aromatiques, nitriles vinyliques et/ou esters acryliques ; (3) les copolymères ternaires obtenus par copolymérisation d'éthylène, d'une a-oléfine ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment l'hexadiène-1, 4, !'éthy) idène norbornène,) e dicyctopentadiène (étastomère EPDM) ; (4) le caoutchouc naturel ; (5) les copolymères obtenus par copolymérisation d'isobutène et d'isoprène (caoutchouc butyl), ainsi que les versions halogénées, en particulier chlorées ou bromée, de ces copolymères ; (6) un mélange de plusieurs des élastomères précités (1) à (5) entre eux. A titre préférentiel, on fait appel à un ou plusieurs élastomère (s) choisi (s) parmi : (1) le polybutadiène, le polychloroprène, le polyisoprène [ou poly (méthyl-2 butadiène-1, 3) ] ; (2) le poly (isoprène-butadiène), le poly (isoprène-styrène), le poly (isoprène-butadiènestyrène), le poly (butadiène-styrène), le poly (butadiène-acrylonitrile) ; (4) le caoutchouc naturel ; (5) le caoutchouc butyle ; (6) un mélange des élastomères nommément précités (1), (2), (4), (5) entre eux ; (6') un mélange contenant une quantité majoritaire (allant de 51 % à 99,5 % et, de préférence, de 70 % à 99 % en poids) de polyisoprène (1) et/ou de caoutchouc naturel (4) et une quantité minoritaire (allant de 49 % à 0,5 % et, de préférence, de 30 % à 1 % en poids) de polybutadiène, de polychloroprène, de poly (butadiène-styrène) et/ou de poly (butadiène-acrylonitrile). Les compositions conformes à l'invention contiennent en outre tout ou partie des autres constituants et additifs auxiliaires habituellement utilisés dans le domaine des compositions d'élastomère (s) et de caoutchouc (s). Ainsi, on peut mettre en oeuvre tout ou partie des autres constituants et additifs suivants : 's'agissant du système de vulcanisation, on citera par exemple : - des agents de vulcanisation choisis parmi le soufre ou des composés donneurs de soufre, comme par exemple des dérivés de thiurame ; - des accélérateurs de vulcanisation, comme par exemple des dérivés de guanidine ou des dérivés de thiazoles ; - des activateurs de vulcanisation comme, par exemple l'oxyde de zinc, l'acide stérarique et le stéarate de zinc ; s'agissant d'autre (s) additif (s), on citera par exemple : - une charge renforçante conventionnelle consistant dans le noir de carbone ; comme noirs de carbone conviennent tous les noirs de carbone, notamment les noirs du type HAF, ISAF, SAF ; à titre d'exemples non limitatifs de tels noirs, on peut citer les noirs N115, N134, N234, N339, N347, N375 ; la quantité de noir de carbone est déterminée de manière à ce que d'une part la charge blanche renforçante mise en oeuvre représente plus de 50 % du poids de l'ensemble charge blanche + noir de carbone, et d'autre part la quantité de charge renforçante totale (charge blanche + noir de carbone) reste dans les intervalles de valeurs indiqués supra, pour la charge blanche renforçante, à propos de la constitution pondérale des compositions ; - une charge blanche conventionnelle peu ou non renforçante comme par exemple des argiles, la bentonite, le talc, la craie, le kaolin, le dioxyde de titane ou un mélange de ces espèces ; - des agents antioxydants ; - des agents antiozonants, comme par exemple la N-phényl-N'- (diméthyl-1, 3 butyl)-p- phénylène-diamine ; - des agents de plastification et des agents d'aide à la mise en oeuvre. S'agissant des agents d'aide à la mise en oeuvre, les compositions conformes à l'invention peuvent contenir des agents de recouvrement de la charge renforçante, comportant par exemple la seule fonction Y, susceptibles de manière connue, grâce à une amélioration de la dispersion de la charge dans la matrice de caoutchouc et à un abaissement de la viscosité des compositions, d'améliorer la faculté de mise en oeuvre des compositions à l'état cru. Pareils agents consistent par exemple dans des alkylakoxysilanes (notamment des alkyltriéthoxysilanes), des polyols, des polyéthers (par exemple des polyéthylèneglycols), des amines primaires, secondaires ou tertiaires (par exemple des trialcanol-amines), et des polydiméthylsiloxanes a, m-dihydroxylés. Un pareil agent d'aide à la mise en oeuvre, quand on en utilise un, est employé à raison de 1 à 10 parties en poids, et de préférence 2 à 8 parties, pour 100 parties de charge blanche renforçante. Le procédé de préparation des compositions d'élastomère (s) diénique (s) comprenant une charge blanche renforçante et au moins un agent de couplage peut se faire selon un mode opératoire classique en une ou deux étapes. Selon le procédé en une étape, on introduit et malaxe dans un mélangeur interne usuel, par exemple de type BANBURY ou de type BRABENDER, tous les constituants nécessaires à l'exception du (ou des) agent (s) de vulcanisation et éventuellement : du (ou des) accélérateurs de vulcanisation et/ou du (ou des) activateur (s) de vulcanisation. Le résultat de cette première étape de mélange est repris ensuite sur un mélangeur externe, généralement un mélangeur à cylindres, et on y ajoute alors le (ou les) agent (s) de vulcanisation et éventuellement : le (ou les) accélérateur (s) de vulcanisation et/ou le (ou les) activateur (s) de vulcanisation. Il peut être avantageux pour la préparation de certains articles de mettre en oeuvre un procédé en deux étapes conduites toutes les deux dans un mélangeur interne. Dans la première étape, sont introduits et malaxés tous les constituants nécessaires à l'exception du (ou des) agent (s) de vulcanisation et éventuellement : du (ou des) accélérateur (s) de vulcanisation et/ou du (ou des) activateurs de vulcanisation. Le but de la seconde étape qui suit est essentiellement de faire subir au mélange un traitement thermique complémentaire. Le résultat de cette seconde étape est repris également ensuite sur un mélangeur externe pour y ajouter le (ou les) agent (s) de vulcanisation et éventuellement : le (ou les) accélérateur (s) de vulcanisation, et/ou le (ou les) activateurs de vulcanisation. La phase de travail en mélangeur interne est opérée généralement à une température allant de 800C à 200 C, de préférence de 80 C à 180 C. Cette première phase de travail est suivie de la seconde phase de travail en mélangeur externe en opérant à une température plus basse, généralement inférieure à 1200C et de préférence allant de 20 C à 80 C. La composition finale obtenue est ensuite calandrée par exemple sous la forme d'une feuille, d'une plaque ou encore d'un profilé utilisable pour la fabrication d'articles en élastomère (s). La vulcanisation (ou cuisson) est conduite de manière connue à une température allant généralement de 1300C à 200 C, éventuellement sous pression, pendant un temps suffisant qui peut varier par exemple entre 5 et 90 minutes en fonction notamment de la température de cuisson, du système de vulcanisation adopté et de la cinétique de vulcanisation de la composition considérée. Il va de soi que la présente invention, prise dans son quatrième objet, concerne les compositions d'élastomère (s) précédemment décrites tant à l'état cru (Le., avant cuisson) qu'à l'état cuit (i. e., après réticulation ou vulcanisation). CINQUIEME OBJET DE L'INVENTION Les compositions d'élastomère (s) vont servir à préparer des articles en élastomère (s) possédant un corps comprenant lesdites compositions décrites ci-avant dans le cadre du quatrième objet de l'invention. Ces compositions sont particulièrement utiles pour préparer des articles consistant dans des supports de moteurs, des semelles de chaussures, des galets de téléphérique, des joints d'appareillages électroménagers et des gaines de câbles. Les exemples suivants illustrent la présente invention. 1 - Exemples de préparation des agents de couplage Les points de fusion (Pf) exprimés en degré Celsius (0C) sont déterminés par projection sur un banc KOFFLER, préalablement étalonné (AT = 2 C). Les points d'ébullition (Ebpression) sont donnés en millibars (mbar). 1 13 Les spectres 250 MHz du proton (Rtv) N H) et du carbone (RMN C) sont enregistrés sur un spectromètre BRUCKER AC 250. Les déplacements chimiques (8c et äh) sont exprimés en partie par million (ppm) par rapport au deutériochloroforme (CDCI3). Les constantes de couplage notées J sont exprimées en Hz. Les abréviations suivantes sont utilisées : s, singulet ; si, singulet large ; d, doublet ; t, triplet ; q, quadruplet ; m, multiplet. Toutes les manipulations avec les composés organosiliciques comprenant des restes alkoxysilanes sont faites sous atmosphère inerte et dans des conditions anhydres. EXEMPLE 1 N- (3-triméthoxysilylpropyldisulfanyl)-bis (isopropyl) amine a) chlorure de phtalimidosulfényle Dans un tricol muni d'une agitation magnétique, on chauffe à 60 C une suspension de 0,1 mole (35,6 g) de disulfure de phtalimide dans 350 ml de chloroforme. On fait passer un courant de chlore gazeux jusqu'à solubilisation complète. On laisse revenir le milieu réactionnel à température ambiante puis on évapore le solvant sous pression réduite. On recristallise le chlorure de phtalimidosulfényle dans du dichlorométhane. Rendement : 99% Aspect : cristaux jaunes Point de fusion : 114 C RMN 1H (CDCl3) #H : 7,90 (m, 2H aromatiques) ; 8, 01 (m, 2H aromatiques). RMN 13C (CDCl3) #C 124,7 (2 CH aromatiques) ; 131, 6 (2 C aromatiques) ; 135,6 (2 CH aromatiques) ; 165,8 (2 C=O). b) N- (N', N'-bis (isopropyl) aminosulfanyl) phtalimide Dans un tricol muni d'une agitation magnétique et sous atmosphère inerte, on dissout le chlorure de phtalimidosulfényle (0,1 mol ; 21,35 g) dans 350 ml de chloroforme. 0,21 mole de diisopropylamine diluée dans 50 ml de chloroforme est additionnée goutte à goutte à température ambiante. On laisse agiter 3 heures puis on évapore le solvant. On reprend avec de l'éther diéthylique, filtre le chlorhydrate de l'amine puis concentre sous pression réduite. Rendement : 86% Aspect : cristaux jaunes P. f. : 88 C RMN H (CDCig) H 1,15 (d, 6H, CH3) ; 1,21 (d, 6H, CH3) ; 3,69 (m, 2H, CH) ; 7,73 (m, 2H aromatiques) ; 7,88 (m, 2H aromatiques). RMN 13C (CDCI3) 8C 22,0 (2xCH3) ; 22,3 (2xCH3) ; 56,6 (CH) ; 123, 5 (2 CH aromatiques) ; 132,3 (2 C aromatiques) ; 134,1 (2 CH aromatiques) ; 169,4 (C=O). c) N- (3-triméthoxysilylpropyldisulfanyl)-bis (isopropyl) amine Dans un tricol muni d'une agitation magnétique et sous atmosphère inerte, on dissout le sulfure obtenu à l'étape précédente (50 mmol) dans 250 ml de benzène. On additionne en une fois le 3-mercaptopropyltriméthoxysilane (45 mmol) dilué dans un minimum de benzène. On laisse sous agitation à température ambiante pendant 48 heures. On filtre le phtalimide qui a précipité et le sulfure en excès puis on évapore le solvant sous pression réduite. Le composé obtenu a pour formule : Rendement : 94% Aspect : huile orange RMN'H (CDC13) 5H 0,76 (t, 2H, Si-CH2) ; 1,19 (d, 12H, CH3-CH) ; 1, 80 (m, 2H, CH2) ; 2,94 (t, 2H, S- CH2) ; 3, 37 (p, 2H, CH3-CH) ; 3, 56 (s, 9H, -OCH3). RMN 13C (CDCI3) C 8,3 (Si-CH2) ; 22,4 (CH3-CH) ; 23,4 (CH2) ; 42,3 (S-CH2) ; 50, 5 (-OCH3) ; 55,8 (N-CH). On a donc préparé un agent de couplage silane polyfonctionnel de formule (II) Jans laquelle : -G2=CH3O - b=3 - R1 = propylène - R2 = R3 = isopropyle. EXEMPLE 2 N-(3-triéthoxysilylpropyldisulfanyl)-bis(isopropyl)amine Par mise en oeuvre du procédé de l'exemple 1, mais en remplaçant le 8-mercaptopropyltriméthoxysilane par le 3-mercaptopropyltriéthoxysilane, on obtient le composé du titre de formule : Rendement : 92% Aspect : huile orange RMN 1H (CDCI3) #H 0, 76 (t, 2H, Si-CH2) ; 1, 23 (m, 21 H, CH3-CH2-O et CH3-CH-N) ; 1, 80 (m, 2H, CH2) ; 2, 94 (t, 2H, S-CH2) ; 3, 37 (p, 2H, CH3-CH) ; 3, 81 (q, 6H, -OCH2). RMN 13C (CDCI3) SC 9, 7 (Si-CH2) ; 18, 3 (CH3-CH2-O) ; 22, 5 (CH3-CH) ; 23, 7 (CH2) ; 42, 6 (S-CH2) ; 55, 8 (N-CH) ; 58, 4 (-OCH2). Spectre de masse (IE 70eV) : MM= 369 g mol 1 m/z (%) : 369 (30), 354 (5), 225 (32), 205 (10), 191 (25), 179 (28), 163 (53), 147 (10), 132 (20), 119 (26), 100 (12), 90 (87), 84 (55), 79 (40), 63 (22), 58 (52), 43 (100). I. R. (KBr) cm' : 980,1070, 1120,1180, 1410, 2380,2830. EXEMPLE 3 N- (3-triméthoxysilylpropyldisulfanyl) cyclohexylamine Dans un tricol de deux litres sous atmosphère d'argon, une solution de (110, 4 mmol ; 11,34 g) de dichlorure de soufre dans 500 ml d'éther diéthylique anhydre est refroidie à-90 C. Sous agitation mécanique, un mélange de 3-mercaptopropyltriméthoxysilane (104,9 mmol ; 20,56 g) et de triéthylamine (104,9 mmol ; 10,61 g) dans 100 ml d'éther diéthylique anhydre est ajouté goutte à goutte en une heure. Le milieu réactionnel est agité à-90 C pendant une heure, puis un mélange de cyclohexylamin (209,8 mmol ; 20,80 g) et de thiéthylamine (104,9 mole ; 10,61 g) dans 100 ml d'éther diéthylique anhydre est additionné goutte à goutte en une heure. On agite pendant 12 heures en laissant revenir le milieu réactionnel à température ambiante, puis on filtre le chlorhydrate de thiéthylamine précipité, on lave le précipité avec de l'éther diéthylique anhydre et on concentre sous pression réduite. Une distillation sous pression réduite permet d'éliminer les excès de thiéthylamine et de cyclohexylamin et d'isoler ainsi 30g du composé souhaité. Le composé obtenu a pour formule : Rendement : 88% Aspect : huile jaune Spectre de masse (IE 70 eV) : MM = 325 g mizzen accord avec la structure EXEMPLE 4 N-méthyl-N-(3-triéthoxysilylpropyldisulfanyl)cyclohexylamine Dans un tricol de deux litres sous atmosphère d'argon, une solution de (100 mmol ; 10,3 g) de dichlorure de soufre dans 400 ml d'éther diéthylique anhydre est refroidie à-78 C. Sous agitation mécanique, un mélange de 3-mercaptopropyltriméthoxysilane (100 mmol) et de triéthylamine (100 mmol ; 10,2 g) dans 150 ml d'éther diéthylique anhydre est ajouté goutte à goutte en une heure. Le milieu réactionnel est agité à cette température pendant une heure puis un mélange de cyclohexylméthylamine (110 mmol) et de triéthylamine (100 mmol ; 10,2 g) dans 100 ml d'éther diéthylique anhydre est additionné goutte à goutte en une heure. On laisse revenir le milieu réactionnel à température ambiante puis on filtre le chlorhydrate de triéthylamine et on concentre sous pression réduite. Une distillation sous pression réduite permet d'éliminer les traces de réactifs n'ayant pas réagi. Le composé obtenu a pour formule : Rendement : 85% Aspect : huile jaune RMN'H (CDC13) ëH 0,75 (t, 2H, Si-CH2) ; 1,18 (m, 11H, 3xCH3 et CH2) ; 1,68-1, 95 (m, 6H, CH2) ; 2,28 (m, 2H, CH2) ; 2,39 (m, 2H, CH2) ; 2,90 (t, 2H, SCH2) ; 3, 05 (m, 1 H, NCH) ; 3, 15 (s, 3H, NCH3) ; 3, 81 (q, 6H, -OCH2). RMN 13C (CDC ! g) 5c 9, 5 (Si-CH2) ; 18, 2 (CH3) ; 22, 2 (CH2) ; 26, 7 (CH2) ; 25, 9 (2 x CH2) ; 32, 8 (2 x CH2) ; 41, 6 (S-CH2) ; 45, 9 (N-CH3) ; 58, 4 (-oc2) ; 60, 2 (N-CH). EXEMPLE 5 N- (3-triéthoxysilyl propyldisulfanyl) benzylamine Par mise en oeuvre du protocole opératoire de l'exemple 4, mais en remplaçant la cyclohexylméthylamine par la benzylamine, on obtient le composé du titre, de formule : Rendement : 88% Aspect : huile jaune RMN 1 H (CDCI3) OH 0,74 (t, 2H, Si-CH2) ; 1,21 (t, 9H, CH3) ; 1,77 (m, 2H, CH2) ; 2,91 (t, 2H, S-CH2) ; 3, 80 (q, 9H, OCH2) ; 4,10 (s, 2H, S-CH2) ; 7,29 (m, 5H aromatiques). RMN 13C (CDCI3) oC 9,5 (Si-CH2) ; 22,1 (CH2) ; 41,2 (S-CH2) ; 58,4 (-OCH2) ; 60,5 (N-CH2) ; 127,5-128, 5-129.1 (5 CH aromatiques) ; 137,4 (C aromatique). EXEMPLE 6 N-méthyl-N-3'-triméthoxysilylpropyldisulfanyl-benzylamine Par mise en oeuvre du procédé de l'exemple 1, mais en remplaçant la diisopropylamine par la benzyméthylamine, on obtient le composé du titre de formule : Rendement : 95% Aspect : huile jaune RMNH (CDC) H 0,78 (t, 2H, Si-CH2) ; 1,86 (m, 2H, CH2) ; 2,74 (NCH3) ; 2,89 (t, 2H, S-CH2) ; 3, 57 (s, 9H, -OCH3) ; 4, 10 (s, 2H, N-CH2) ; 7, 31 (m, 5H aromatiques) RMN 13C (CDCI3) 8C 8, 2 (Si-CH2) ; 22, 2 (CH2) ; 42, 6 (S-CH2) ; 44, 9 (NCH3) ; 50, 5 (-OCH3) ; 64, 1 (N-CH2) ; 127, 6-128, 4-128, 9 (5 CH aromatiques) ; 137, 4 (C aromatique). Il-Exemples de préparation des compositions de caoutchouc EXEMPLE 7 Ces exemples ont pour but de démontrer les performances de couplage (charge blanche-élastomère diénique) d'un silane-dithiosulfénamide de formule (11-3) ; ces performances sont comparées à celles des agents de couplage conventionnels consistant dans le TESPT et le TESPD. Pour ce faire, on prépare différentes compositions d'élastomères diéniques, renforcées par une charge blanche à base de silice de précipitation, lesdites compositions étant représentatives de formulations de semelles de chaussures. On rappelle que le TESPT est le tétrasulfure de bis (3-triéthoxysilylpropyl) ; il est commercialisé par exemple par la société DEGUSSA sous la dénomination Si69 ou encore par la société WITCO sous la dénomination Silquest A1289 (dans les deux cas, mélange commercial de polysulfures Sy avec une valeur moyenne pour y qui est proche de 4). La formule développée du TESPT est : On rappelle que le TESPD est le disulfure de bis (3-triéthoxysilylpropyl) ; il est commercialisé par exemple par la société DEGUSSA sous la dénomination Si266. La formule développée du TESPD correspond à la formule donnée supra, dans laquelle le polysulfure Sy possède une valeur moyenne qui est centrée sur 2. Les formules mentionnées supra sont à comparer à celle de l'agent de couplage silane-dithiosulfénamide de formule (11-3) suivante : On note qu'une partie des structures chimiques mentionnées ci-dessus est semblable (fonction Y-ici Si (alkoxy) 3-et groupe hydrocarboné-ici chaîne propylènepermettant de relier Y et X), la seule différence résidant dans la nature de la fonction soufrée (fonction X) greffable sur l'élastomère diénique : groupe polysulfure Sy pour les compositions conventionnelles, groupe dithiosulfénamide pour la composition de l'invention. Les agents de couplage sont utilisés ici à un taux isomolaire en silicium, c'est-àdire qu'on utilise, quelle que soit la composition, le même nombre de moles de fonctions Y (ici Y = Si (alkoxY) 3) réactives vis-à-vis de la silice et de ses groupes hydroxyles de surface. Par rapport au poids de charge renforçante, le taux d'agent de couplage, dans tous les cas représente moins de 11 % en poids par rapport à la quantité de charge renforçante. 1) Constitution des compositions : Dans un mélangeur interne de type BRABENDER, on prépare les compositions suivantes dont la constitution, exprimée en partie en poids, est indiquée dans le tableau 1 donné ci-après : Tableau 1 Composition Témoin1 Témoin 2 Ex. 7 Caoutchouc SBR (1) 100 100 100 Silice (2) 58 58 58 Oxyde de zinc (3) 1,82 1,82 1, 82 Acide stéarique (4) 1,1 1,1 1,1 Composé TESPT 4, 6 Composé TESPD-4, 1 Composé () t-3)--6, 1 CBS (5) 1,3 1,3 1,3 Anti-oxydant (6) 1,45 1,45 1,45 DPG (7) 1,45 1,45 1,45 Soufre (8) 1, 1 1, 1 1, 1 (1) Copolymère styrène-butadiène synthétisé en solution (type BUNA VSL 5525-1) contenant 27,3% d'huile. (2) Silice hautement dispersible Zéosil 1165 MP, commercialisée par la Société RHODIA SILICES. (3) et (4) Activateurs de vulcanisation. (5) N-cyclohexyl-2-benzothiazyl-sulfénamide (accélérateur de vulcanisation). (6) N- (1, 3-diméthylbutyl) -N'-phényl-paraphénylène diamine. (7) Diphényl-guanidine (accélérateur de vulcanisation). (8) Agent de vulcanisation. 2) Constitution des compositions : Dans un mélangeur interne de type BRABENDER, on introduit les divers constituants dans l'ordre, aux temps et aux températures indiquées ci-après : Temps Température Constituants 0 minute 900C Caoutchouc SBR 2 minutes 115 C 2/3 silice + agent de couplage 4 minutes 130 C 1/3 silice + acide stéarique + oxyde de zinc 5 minutes 1400C Vidange La vidange ou tombée du contenu du mélangeur se fait après 5 minutes. La température atteinte est de 140 C. Le mélange obtenu est introduit ensuite sur un mélangeur à cylindres, maintenu à 30 C, et on introduit le CBS, l'anti-oxydant, la DPG et le soufre. Après homogénéisation, le mélange final est calandré sous la forme de feuilles de 2,5 à 3 mm d'épaisseur. 3) Propriétés rhéologiques des compositions : Les mesures sont réalisées sur les compositions à l'état cru. On a porté dans le tableau Il suivant les résultats concernant le test de rhéologie qui est conduit à 1500C pendant 30 minutes à l'aide d'un rhéomètre MONSANTO 100 S. Selon ce test la composition à tester est placée dans la chambre d'essai régulée à la température de 150 C, et on mesure le couple résistant, opposé par la composition, à une oscillation de faible amplitude d'un rotor biconique inclus dans la chambre d'essai, la composition remplissant complètement la chambre considérée. A partir de la courbe de variation du couple en fonction du temps, on détermine : le couple minimum qui reflète la viscosité de la composition à la température considérée ; le couple maximum et le deltacouple qui reflètent le taux de réticulation entraîné par l'action du système de vulcanisation ; le temps T-90 nécessaire pour obtenir un état de vulcanisation correspondant à 90 % de la vulcanisation complète (ce temps est pris comme optimum de vulcanisation) ; et le temps de grillage TS-2 correspondant au temps nécessaire pour avoir une remontée de 2 points au dessus du couple minimum à la température considérée (150 C) et qui reflète le temps pendant lequel il est possible de mettre en oeuvre les mélanges crus à cette température sans avoir d'initiation de la vulcanisation. Sur les compositions à l'état cru, on mesure également la plasticité MOONEY. On opère selon les indications de la norme NFT 43-005. La mesure de plasticité MOONEY se fait selon le principe suivant : la composition à l'état cru (i. e., avant cuisson) est moulée dans une enceinte cylindrique chauffée à 100 C. Après une minute de préchauffage, le rotor tourne au sein de l'éprouvette à 2 tours/minute et on mesure le couple utile pour entretenir ce mouvement après 4 minutes de rotation. La plasticité MOONEY (ML 1+4) est exprimée en"unité Mooney" (UM, avec 1 UM = 0,83 Newton. mètre). Les résultats obtenus sont indiqués dans le tableau)). Tableau Il Propriétés avant cuisson Témoin 1 Témoin 2 Exemple 7 Couple mini 11,5 13,7 11,5 Couple maxi 69, 5 58, 8 69 TS-2 (minutes) 8, 4 10, 1 4, 2 T-90 (minutes) 41, 1 39, 3 25, 1 ML1+4687864 4) Propriétés mécaniques des vulcanisas : Les mesures sont réalisées sur les compositions uniformément vulcanisées 40 minutes à 150 C. Les propriétés mesurées et les résultats obtenus sont rassemblés dans le tableau lil suivant : Tableau lit Propriétés mécaniques Témoin1 Témoin 2 Exemple 7 Module 100 % (1) 2,9 2,2 3 Module 300 % (1) 12,4 9,1 14,1 Résistance à la rupture (1) 20, 7 22, 5 21, 4 Indices de renforcement : M 300 %/M 100 % 4,28 4,14 4,70 Dureté Shore A (2) 70 62 66 Déchirement (3) 37,6 20, 7 24, 4 (1) Les essais de traction sont réalisés conformément aux indications de la norme NF T 46-002 avec des éprouvettes de type H2. Les modules 100 %, 300 %, et la résistance à la rupture sont exprimés en MPa ; (2) La mesure est réalisée selon les indications de la norme ASTM D 3240. La valeur donnée est mesurée à 15 secondes. (3) La mesure est réalisée selon les indications de la norme NF T 46-035 (dechirement "pantalon"). On constate que la composition de l'invention (cf. exemple 7) présente un compromis de propriétés supérieur à celui obtenu avec les compositions de référence conformes aux témoins 1 et 2. REVENDICATIONS 1) Composé organosilicique comportant, par molécule, liés à des atomes de silicium, d'une part une fonction Y consistant dans au moins un groupe hydroxyle ou un groupe monovalent hydrolysable, et d'autre part une fonction X capable de réagir avec un élastomère caoutchouc, ledit composé organosilicique étant caractérisé en ce que la fonction X consiste dans au moins un groupe fonctionnel polythiosulfénamide de formule : dans laquelle : la valence libre est liée à un atome de silicium du composé organosilicique ; le symbole R'représente un radical divalent choisi parmi : un groupe hydrocarboné aliphatique, saturé ou insaturé ; un groupe carbocyclique, saturé, insaturé et/ou aromatique, monocyclique ou polycyclique ; et un groupe présentant une partie hydrocarbonée aliphatique, saturée ou insaturée et une partie carbocyclique telle que définie ci-dessus ; ledit radical divalent étant éventuellement substitué ou interrompu par un atome d'oxygène et/ou un atome d'azote portant 1 à 2 groupes monovalents choisis parmi : un atome d'hydrogène ; un groupe hydrocarboné aliphatique, saturé ou insaturé ; un groupe carbocyclique, saturé, insaturé et/ou aromatique, monocyclique ou polycyclique ; et un groupe présentant une partie hydrocarbonée aliphatique, saturée ou insaturée et une partie carbocyclique telle que définie ci- dessus ; x est un nombre entier ou fractionnaire, allant de 2 à 4 ; l'un des substituants de l'atome d'azote, R2 ou R3, représente : un atome d'hydrogène ; un groupe hydrocarboné aliphatique saturé ; un groupe carbocyclique saturé et/ou aromatique, monocyclique ou polycyclique ; ou un groupe présentant une partie hydrocarbonée aliphatique saturée et une partie carbocyclique saturée et/ou aromatique, monocyclique ou polycyclique ; l'autre substituant de l'atome d'azote, respectivement R3 ou R2, représente : un groupe hydrocarboné aliphatique saturé ayant au moins 3 atomes de carbone ; un groupe carbocyclique saturé et/ou aromatique, monocyclique ou polycyclique ; ou un groupe présentant une partie hydrocarbonée aliphatique saturée comportant un nombre quelconque d'atomes de carbone et une partie carbocyclique saturée et/ou aromatique, monocyclique ou polycyclique ; les substituants R2 et R3 peuvent, en outre, former ensemble et avec l'atome d'azote auquel ils sont liés, un cycle unique ayant de 5 à 7 chaînons, comportant dans le cycle 3 à 6 atomes de carbones, au moins 1 atome d'azote et éventuellement 1 ou 2 double (s) liaison (s) insaturée (s). 2) Composé selon la revendication 1, caractérisé en ce que le groupe polythiosulfénamide répond à la formule (1) dans laquelle : # R1 représente : une chaîne alkylène en C1-C8 ; un groupe cycloalkylène saturé en C5-C10 ; un groupe arylène en Cg-Cg ; ou un groupe divalent constitué d'une combinaison d'au moins deux de ces radicaux ; # x est un nombre, entier ou fractionnaire, allant de 2 à 4 ; 'R (ou représente : un atome d'hydrogène ; un radical alkyle, linéaire ou ramifié, en Ci-c. ; un radical cycloalkyle en CçC10 ; un radical aryle en Cg-Cg ; ou un radical (C,-C, g) aryi- (C,-Cg) aiky ! e ; 'R (ou R2) représente : un radical alkyle, linéaire ou ramifié, en Cs-Cs ; un radical cycloalkyle en Cs-Cio, un radical aryle en Ce-Cig, ou un radical (Ce-C18) aryl- (CiCg) alkyle, # R2 et R3 peuvent, en outre, former ensemble et avec l'atome d'azote auquel ils sont liés, un cycle unique choisi parmi le pyrrole, l'imidazole et le pyrazole. 3) Composé selon la revendication 1, caractérisé en ce que le groupe polythiosulfénamide répond à la formule (1) dans laquelle : . R1 représente : une chaîne alkylène en C1-C8 ; un groupe cycloalkylène saturé en C5-C10 ; un groupe arylène en C6-C18 ; ou un groupe divalent constitué d'une combinaison d'au moins deux de ces radicaux ; 'x est un nombre, entier ou fractionnaire, allant de 2 à 4 ; # R2 (ou R3) représente : un atome d'hydrogène ; un radical alkyle, linéaire ou ramifié, en Ci-c. ; un radical cycloalkyle en Cg-C ; ou un radical (Ce-C12) aryl- (Cl-C,) alkyle ; # R3 (ou R2) représnte : un radical alkyle, linéaire ou ramifié, en Cg-Cg ; un radical cycloalkyle en Ce-Cio, ou un radical (Ce-C12) aryl- (Cl-C8) alkyle. 4) Composé selon la revendication 1, caractérisé en ce que le groupe polythiosulfénamide répond à la formule (1) dans laquelle : . R1 représente une chaîne alkylène en Ci-Cg ; # x est un nombre, entier ou fractionnaire, allant de 2 à 3 ; # le symbole R2 (ou R3) est choisi dans le groupe formé par l'hydrogène, les radicaux méthyle, éthyle, propyle, isopropyle, n-butyle, isobutyle, t-butyle, pentyle, hexyle, cyclohexyle et benzyle, le symbole R3 (ou R2) est choisi dans le groupe formé par les radicaux propyle, isopropyl, n-butyle, isobutyle, t-butyle, pentyle, hexyle, cyclohexyle et benzyl. 5) Composé selon la revendication 1, caractérisé en ce que le groupe polythiosulfénamide répond à la formule (1) dans laquelle : ') le symbole R1 est choisi dans le groupe formé par les radicaux divalents méthylène, éthylène et propylène ; 'x est un nombre égal à 2 ; ' le symbole R2 (ou R3) est choisi dans le groupe formé par l'hydrogène, les radicaux méthyle, éthyle, propyle, isopropyle, cyclohexyle et benzyle ; ') le symbole R3 (ou R2) est choisi dans le groupe formé par les radicaux propyle, isopropyle, cyclohexyle et benzyle. 6) Composé selon la revendication 1, caractérisé en ce qu'il est choisi parmi les silanes polyfonctionnels répondant à la formule générale (silanes dits SPF1) : dans laquelle : b représente un nombre choisi parmi 1, 2 et 3 ; les symboles G1, identiques ou différents, représentent chacun : un groupe hydrocarboné aliphatique, saturé ou insaturé ; un groupe carbocyclique, saturé, insaturé et/ou aromatique, monocyclique ou polycyclique ; ou un groupe présentant une partie hydrocarbonée aliphatique, saturée ou insaturée et une partie carbocyclique telle que définie ci-dessus ; 2 . les symboles G2, identiques ou différents, représentent chacun : un groupe hydroxyle ou un groupe monovalent hydrolysable ; # R1, x, R2 et R3 prennent les définitions générales données ci-avant dans la revendication 1 à propos de la formule (1). 7) Composé selon les revendications 6 et 2, caractérisé en ce qu'il est choisi parmi les silanes polyfonctionnels de formule (II) dans laquelle (silanes dits SPF2) : # R1, x, R2 et R3 prennent les définitions spécifiques données supra dans la revendication 2 ; 'b représente un nombre choisi parmi 1,2 et 3 ; # les symboles G', identiques ou différents, représentent chacun : un radical alkyle, linéaire ou ramifié, en Ci-c, ; un radical cycloalkyle en Cg-C ou un radical aryle en C6-c 18 ; CS-C1s ; ' les symboles G2, identiques ou différents, représentent chacun : un radical alkoxy, linéaire ou ramifié, en Ci-c., éventuellement substitué par un ou plusieurs (C1-C8) alkoxy. 8) Composé selon les revendications 6 et 3, caractérisé en ce qu'il est choisi parmi les silanes polyfonctionnels de formule (II) dans laquelle (silanes dits SPF3) : # R1, x, R2 et R3 prennent les définitions spécifiques données supra dans la revendication 3 ; # b représente un nombre choisi parmi 1,2 et 3 ; les symboles G1, identiques ou différents, représentent chacun : un radical alkyle, linéaire ou ramifié, en Ci-c. ; un radical cycloalkyle en CS-C1o ou un radical aryle en C 9) Composé selon les revendications 6 et 4, caractérisé en ce qu'il est choisi parmi les silanes polyfonctionnels de formule (II) dans laquelle (silanes dits SPF4) : # R1, x, R2 et R3 prennent les définitions spécifiques données supra dans la revendication 4 ; # b représente un nombre choisi parmi 1,2 et 3 ; les symboles G1, identiques ou différents, sont choisis dans le groupe formé par les radicaux méthyle, éthyle, propyle, isopropyle, cyclohexyle et phényle ; 2 les symboles G identiques ou différents, sont choisis dans le groupe formé par les radicaux méthoxy, éthoxy, n-propoxy, isoproxy, méthoxyméthoxy, éthoxyéthoxy et méthoxyéthoxy. 10) Composé selon les revendications 6 et 5, caractérisé en ce qu'il est choisi parmi les silanes polyfonctionnels de formule (II) dans laquelle (silanes dits SPF5) : 'R\ x, R2 et R3 prennent les définitions spécifiques données supra dans la revendication 5 ; 'b représente un nombre égal à 3 ; 2 ') les symboles G2, identiques, sont choisis dans le groupe formé par les radicaux méthoxy, éthoxy, n-propoxy et isopropoxy. 11) Procédé de préparation des composés selon l'une quelconque des revendications 6 à 10, caractérisé en ce que, lorsque x = 2, lesdits composés sont obtenus par réaction d'un halogénure de disulfure de formule : (G2)b(G1)3-bSi-R1-S-S-Hal(III) dans laquelle G2, G\ b er R1 sont tels que définis supra et Hal représente halogène, sur l'amine appropriée de formule : dans laquelle R2 et R3 sont tels que définis supra, en présence d'une base. 12) Procédé de préparation des composés selon l'une quelcnque des revendications 6 à 10, caractérisé en ce que, lorsque x = 2, lesdits composés sont obtenus par réaction d'un disulfure de formule : dans laquelle G2, G1, b et R1 sont tels que définis supra et J repésente le groupe succinimido ou phtalimido éventuellement substitué, sur l'amine HNR2R3 (IV) définie supra, en présence d'une base. 13) Procédé de préparation des composés selon l'une quelconque des revendications 6 à 10, caractérisé en ce que, lorsque x = 2, lesdits composés sont obtenus par réaction d'un aminosulfure de formule : dans laquelle R2, R3 et J sont tels que définis supra, avec un thiol de formule : dans laquelle G2, G1, b et R1 sont tels que définis supra, en présence d'une base. 14) Procédé de préparation des composés selon l'une quelconque des revendications 6 à 10, caractérisé en ce que, lorsque x = 3, lesdits composés sont obtenus en enchaînant les étapes suivantes : (1) réaction du thiol de formule (G2) b (G') 3-bSi-R'-SH (VII) avec S2 (Ha !) z où Hal représente un atome d'halogène, en présence d'une base, pour donner : cette réaction étant mise en euvre dans un éther à une température de-78 à 500C ; (2) réaction du composé (XII) sur l'amine appropriée de formule HNR2R3 (IV) en présence d'une base. 15) Procédé de préparation des composés selon l'une quelconque des revendications 6 à 10, caractérisé en ce que, lorsque x = 4, lesdits composés sont obtenus en enchaînant les étapes suivantes : (1) réaction de l'halogénure de disulfure de formule (G2) (G1h-bSi-R1-S-S-Hal (III) ou de l'halogénure de trisulfure de formule (G) b (G) 3-bSi-R-S-S-S-Ha) (X !)) avec la quantité requise de soufre élémentaire en opérant à une température allant de 70 C à 170 C, en présence éventuellement d'un solvant aromatique, pour donner le composé de formule : (2) réaction du composé de formule (XIII) sur l'amine appropriée de formule HNR2R3 (fiv) en présence d'une base. 16) Utilisation d'une quantité efficace : * (i) d'au moins un composé organosilicique de groupe (s) à fonction polythiosulfénamide de formule (1) selon l'une quelconque des revendications 1 à 5, ou (2i) d'au moins un silane polyfonctionnel répondant à la formule (II) selon l'une quelconque des revendications 6 à 10, * comme agent de couplage charge blanche-élastomère, . dans les compositions comprenant au moins un élastomère diénique et une charge blanche à titre de charge renforçante, compositions destinées à la fabrication d'articles en élastomère (s) diénique (s). 17) Compositions d'élastomère (s) diénique (s) comprenant une charge blanche renforçante, obtenues grâce à l'emploi d'une quantité efficace (i) d'au moins un composé organosilicique porteur de groupe (s) à fonction polythiosulfénamide de formule (1) selon l'une quelconque des revendications 1 à 5, ou (2i) d'au moins un silane polyfonctionnel répondant à la formule (II) selon l'une quelconque des revendications 6 à 10. 18) Compositions selon la revendication 17, caractérisées en ce qu'elles comprennent (les parties sont données en poids) : a pour 100 parties d'élastomère (s) diénique (s), * 10 à 200 parties de charge blanche renforçante, et a 1 à 20 parties d'agent (s) de couplage. 19) Compositions selon la revendication 18, caractérisées en ce qu'elles comprennent : pour 100 parties d'élastomère (s) diénique (s), * 20 à 150 parties de charge blanche renforçante, et . 2 à 20 parties d'agent (s) de couplage. 20) Compositions selon l'une quelconque des revendications 17 à 19 caractérisées en ce que la charge blanche renforçante consiste dans la silice, l'alumine ou un mélange de ces deux espèces. 21) Compositions selon la revendication 20, caractérisées en ce que : ') la silice est une silice de précipitation, classique ou hautement dispersible, présentant une surface BET il à 450 m2/g ; . l'alumine est une alumine hautement dispersible, présentant une surface BET allant de 30 à 400 m2/g et un taux élevé de fonction réactive de surface AI-OH. 22) Compostions selon l'une quelconque des revendications 17 à 21, caractérisées en ce que le (ou les) élastomère (s) diénique (s) est (sont) choisi (s) parmi : (1) les homopolyères obtenus par polymérisation d'un monomère diène conjugué ayant de 4 à 22 atomes de carbone ; (2) les copolymères obtenus par copolymérisation d'au moins deux des diènes conjugués précipités entre eux ou par copolymérisation d'un ou plusieurs des diènes conjugués précités avec un ou plusieurs nomomères insaturés éthyléniquement choisi parmi : - les monomères vinyles aromatiques ayant de 8 à 20 atomes de carbone ; - les monomères nitriles vinyliques ayant de 3 à 12 atomes de carbone ; - les monomères esters acryliques dérivés de l'acide acrylique ou de l'acide méthacrylique avec des alcanols ayant de 1 à 12 atomes de carbone ; les copolymères peuvent contenir entre 99% et 20% en poids d'unités diéniqes et entre 1% et 80% en poids d'unités vinyles aromatiques, nitriles vinyliques et/ou esters acryliques ; (3) les copolmères ternaires obtenus par copolymérisatin d'éthylène, d'une a-oléfine ayant 3 à 6 atomes de carbone avec un monomère diène non conjugué ayant de 6 à 12 atomes de carbone ; (4) le caoutchouc naturel ; (5) les copolymères obtenus par copolymérisation d'isobutène et d'isoprène (caoutchouc butyl), ainsi que les versions halogénées de ces copolymères ; (6) un mélange de plusieurs des élastomères précités (1) à (5) entre eux. 23) Compositions selon la revendication 22, caractérisées en ce que l'on fait appel à un ou plusieurs élastomère (s) choisi (s) parmi : (1) le polybutadiène, le polychloroprène, le polyisoprène [ou poly (méthyl-2 butadiène-1, 3)] ; (2) le poly (isoprène-butadiène), le poly (isoprène-styrène), le poly (isoprène-butadiène-styrène), le poly (butadiène-styrène), le poly (butadiène-acrylonitrile) ; (4) le caoutchouc naturel ; (5) le caoutchouc butyle ; (6) un mélange des élastomères nommément précités (1), (2), (4), (5) entre eux ; (6') un mélange contenant une quantité majoritaire (allant de 51 % à 99,5 % en poids) de polyisoprène (1) et/ou de caoutchouc naturel (4) et une quantité minoritaire (allant de 49 % à 0,5 % en poids) de polybutadiène, de polychloroprène, de poly (butadiènestyrène) et/ou de poly (butadiène-acrylonitrile). 24) compositions selon l'une quelconque des revendications 17 à 23 caractérisées en ce qu'elles contiennent en outre tout ou partie des autres constituants et additifs auxiliaires habituellement utilisés dans le domaine des compositions d'élastomère (s) et de caoutchouc (s), lesdits autres constituants et additifs comprenant : s'agissant du système de vulcanisation : - des agents de vulcanisation choisis parmi le soufre ou des composés donneurs de soufre ; - des accélérateurs de vulcanisation ; - des activateurs de vulcanisation ; s'agissant d'autre (s) additif (s) : - une charge renforçnte conventionnelle consistant dans le noir de carbone ; - une charge blanche conventionnelle peu ou non renforçante ; - des agents antioxydants ; - des agents antiozonants ; - des agents de plastification et des agents d'aide à la mise en oeuvre. 25) Procédé de préparation des compositions d'élastmère (s) diénique (s) selon l'une quelconque des revendications 17 à 24, caractérisé en ce que : * on introduit et malaxe dans un mélangeur interne usuel, en une ou deux étapes, tous les constituants nécessaires à l'exception du (ou des) agent (s) de vulcanisation et éventuellement : du (ou des) accélérateurs de vulcanisation et/ou du (ou des) activateur (s) de vulcanisation, en opérant à une température allant de 80 C à 2000C ; . puis le mélange ainsi obtenu est repris ensuite sur un mélangeur externe et on y ajoute alors le (ou les) agent (s) de vulcanisation et/ou le (ou les) activateur (s) de vulcanisation, on opérant à une température plus basse, inférieure à 120 C. 26) Articles en élastomère (s) caractérisés en ce qu'ils possèdent un corps comprenant une composition selon l'une quelconque des revendications 17 à 24. 27) Articles selon la revendication 26, caractérisés en ce qu'ils consistent dans des supports de moteurs, des semelles de chaussures, des galets de téléphérique, des joints d'appareillages éléctroménagers et des gaines de câbles.